Patent DE-112010001327-B4 (DE)
Title: Thermoplastische Harzzusammensetzung sowie Verwendung derselben zur Herstellung eines Laminats
Inventor: MOROOKA NAOYUKI
IPC: F16L11/04
Filed: 2010-03-04
Granted: 2021-05-06
Abstract: Eine thermoplastische Harzzusammensetzung,(i) wobei die thermoplastische Harzzusammensetzung umfasst: ein Polyamidharz (A) und einen modifizierten Kautschuk (B), der eine Säureanhydridgruppe oder eine Epoxidgruppe aufweist, der zuvor mit einer Wasserstoffbrücken bildenden Verbindung (C), welche eine funktionelle Gruppe, die mit einer Säureanhydridgruppe oder einer Epoxidgruppe reagiert, und eine funktionelle Gruppe, die zur Wasserstoffbrückenbildung mit einer Amidbindung oder einer Hydroxylgruppe fähig ist, aufweist, modifiziert wurde; oder(ii) wobei die thermoplastische Harzzusammensetzung durch Schmelzmischen eines Polyamidharzes (A); eines modifizierten Kautschuks (B), der eine Säureanhydridgruppe oder eine Epoxidgruppe aufweist, der nicht mit der Wasserstoffbrücken bildenden Verbindung (C) modifiziert wurde, welche eine funktionelle Gruppe, die mit einer Säureanhydridgruppe oder einer Epoxidgruppe reagiert, und eine funktionelle Gruppe, die zur Wasserstoffbrückenbildung mit einer Amidbindung oder einer Hydroxylgruppe fähig ist, aufweist; und einer Wasserstoffbrücken bildenden Verbindung (C), welche eine funktionelle Gruppe, die mit einer Säureanhydridgruppe oder einer Epoxidgruppe reagiert, und eine funktionelle Gruppe, die zur Wasserstoffbrückenbildung mit einer Amidbindung oder einer Hydroxylgruppe fähig ist, aufweist, wobei die Wasserstoffbrücken bildende Verbindung (C), welche eine funktionelle Gruppe, die mit einer Säureanhydridgruppe oder einer Epoxidgruppe reagiert, und eine funktionelle Gruppe, die zur Wasserstoffbrückenbildung mit einer Amidbindung oder einer Hydroxylgruppe fähig ist, aufweist, eine Aminogruppe, eine Hydroxylgruppe, eine Carboxygruppe oder eine Mercaptogruppe als funktionelle Gruppe, die mit einer Säureanhydridgruppe oder einer Epoxidgruppe reagiert, aufweist und eine Sulfongruppe, eine Carbonylgruppe, eine Etherbindung, eine Hydroxylgruppe oder einen Stickstoff enthaltenden Heterocyclus als funktionelle Gruppe, die zur Wasserstoffbrückenbildung mit einer Amidbindung oder einer Hydroxylgruppe fähig ist, aufweist;wobei das Polyamidharz (A) ein modifiziertes Polyamidharz (A') ist, erhalten durch Schmelzmischen von 100 Gewichtsteilen eines Polyamidharzes und 0,05 bis 5 Gewichtsteilen einer Verbindung (D), die zur Bindung mit einer endständigen Aminogruppe des Polyamidharzes bei einer Temperatur, die gleich oder höher als der Schmelzpunkt des Polyamidharzes ist, fähig ist,wobei die thermoplastische Harzzusammensetzung ferner ein Ethylen-Vinylalkohol-Copolymer (E) umfasst,und das Gewichtsverhältnis zwischen dem Polyamidharz (A) und dem Ethylen-Vinylalkohol-Copolymer (E) 90/10 bis 10/90 beträgt und die Zusammensetzung 90 bis 180 Gewichtsteile des modifizierten Kautschuks (B), der eine Säureanhydridgruppe oder eine Epoxidgruppe aufweist, basierend auf 100 Gewichtsteilen der Gesamtheit des Polyamidharzes (A) und des Ethylen-Vinylalkohol-Copolymers (E), umfasst, und wobei der modifizierte Kautschuk (B) in der Polyamidharzmatrix dispergiert ist, und eine Grenzfläche zwischen dem Polyamidharz, das eine Matrix bildet, und der Dispersionsphase aus einem modifizierten Kautschuk durch die Wasserstoffbrückenbindung verstärkt wird.